(57)【要約】      （修正有）【課題】透過性を有意に高めることができ、反射性を有意に高めることが可能な出射表面を有する、使用環境において寸法変化が生じ難いエッジライト方式の表示装置用の導光板を提供する。【解決手段】エッジライト方式の表示装置用の導光板１００であって、相互に対向する第１及び第２の表面を有するガラス板１１０と、ガラス板の第１の表面１１２に設置された低反射膜１２０と、を有する。【選択図】図１
2016225225.tif 000002
【特許請求の範囲】
【請求項１】
エッジライト方式の表示装置用の導光板であって、
相互に対向する第１および第２の表面を有するガラス板と、
前記ガラス板の第１の表面に設置された低反射膜と、
を有する導光板。
【請求項２】
前記ガラス板の内部から、前記第１の表面に向かって入射角θ＝０〜４０゜で入射される波長５５０ｎｍの光の透過率の最大値をＴｍａｘ（％）とし、前記ガラス板の内部から、前記第１の表面に向かって入射角θ＝３５゜で入射される波長５５０ｎｍの光の透過率をＴ３５（％）としたとき、
Ｔｍａｘ×Ｔ３５は９０００より大きい、請求項１に記載の導光板。
【請求項３】
前記低反射膜は、前記ガラス板に近い側から、連続する第１の層〜第４の層を有し、
前記第１の層は、前記ガラス板および前記第２の層よりも高い屈折率を有し、
前記第３の層は、前記第２の層および前記第４の層よりも高い屈折率を有する、請求項１または２に記載の導光板。
【請求項４】
前記低反射膜は、前記第４の層の上に、第５の層および第６の層を有し、
前記第５の層は、前記第４の層および前記第６の層よりも高い屈折率を有する、請求項３に記載の導光板。
【請求項５】
前記ガラス板は、Ｆｅ２Ｏ３に換算した鉄の総量が１質量ｐｐｍ以上８０質量ｐｐｍ以下、かつＦｅ２Ｏ３に換算したＦｅ２＋が１０質量ｐｐｍ以下である請求項１乃至４に記載の導光板。
【発明の詳細な説明】
【技術分野】
【０００１】
本発明は、エッジライト方式の表示装置用の導光板に関する。
【背景技術】
【０００２】
従来、ＬＥＤなどの低消費電力光源を使用したエッジライト方式の表示装置が知られている。エッジライト方式の表示装置では、相互に対向する２つの主表面を有する導光板と、該導光板の一つの端面に対向して配置された光源とが使用される。ここで、導光板の「端面」とは、導光板の２つの主表面を相互に接続する４つの側面を意味する。また、４つの側面のうち、光源と面する端面を、特に、「入射端面」と称する。
【０００３】
エッジライト方式では、光源からの光は、導光板の入射端面に入射される。その後、導光板に入射した光は、導光板の一つの表面（「出射表面」という）から出射される。以下、出射表面と対向する表面を反射表面という。
【０００４】
一般に、このようなエッジライト方式の表示装置の導光板として、樹脂系の材料で構成された板、例えばアクリル板が用いられている。
【先行技術文献】
【特許文献】
【０００５】
【特許文献１】特開２０１２−１２３９３３号公報
【発明の概要】
【発明が解決しようとする課題】
【０００６】
一般に、エッジライト方式の表示装置では、光源であるＬＥＤの光を導光板に入射し、導光板内で光を全反射させながら、入射部と反対の面まで光を伝播させる。出射輝度向上や輝度分布の均一化の観点から、導光板内で全反射条件を満たす光、すなわち臨界角（θｃ）以上で入射する光は全反射をすることが必要である一方で、臨界角未満の入射角で出射表面に入射する光は、最終的にできるだけ減衰の少ない状態で出射表面から出射することが望まれる。このため、導光板の出射表面において、臨界角以上の入射角θで入射する光は、反射表面において適正に反射され、臨界角未満の入射角θで入射する光とともに出射表面を透過して、最終的に出射表面から出射するとよい。概念図を図８に示す。
【０００７】
一方、導光板から光が出射する際、導光板は空気と接しているため、導光板と空気との界面において反射光が生じる。この反射光は、導光板や反射シートに戻り、さらに長い距離導光板内を伝播することになる。導光板がガラス製の場合、一定の吸収があるため、ガラス内の伝播距離が長いほど最終的な出射光量が小さくなり、ＬＥＤの近傍とＬＥＤから遠い場所とにおいて出射輝度差が大きくなったり、最終製品であるＴＶの面内平均輝度が小さくなったりする懸念がある。また、反射シート側に戻った光も１００％反射されて出射されるわけではなく、反射シート側における吸収損失やバックライト以外の部分に光が出ていくことによる光損失により、出射光量が小さくなる懸念がある。
【０００８】
本発明は、このような背景に鑑みなされたものであり、本発明では、臨界角θｃ未満の入射角θの光に対しては、透過性を有意に高めることができ、かつ臨界角θｃ以上の入射角θの光に対しては、反射性を有意に高めることが可能な出射表面を有する、エッジライト方式の表示装置用の導光板を提供することを目的とする。
【課題を解決するための手段】
【０００９】
本発明では、エッジライト方式の表示装置用の導光板であって、
相互に対向する第１および第２の表面を有するガラス板と、
前記ガラス板の第１の表面に設置された低反射膜と、
を有する導光板が提供される。
【発明の効果】
【００１０】
本発明では、使用環境において、寸法変化が生じ難いエッジライト方式の表示装置用の導光板を提供することができる。
【図面の簡単な説明】
【００１１】
【図１】本発明の一実施形態による導光板の断面を模式的に示した図である。
【図２】導光板の透過率の最大値Ｔｍａｘおよび透過率Ｔ３５の測定に使用される測定装置の構成を概略的に示した図である。
【図３】本発明の一実施形態による導光板を備えるエッジライト方式の表示装置の一例を概略的に示した断面図である。
【図４】本発明の一実施形態による導光板の製造方法のフローを概略的に示した図である。
【図５】各例に係るガラス板において、波長４５０ｎｍの光を用いて得られた入射角θと透過率の関係を示したグラフである。
【図６】各例に係るガラス板において、波長５５０ｎｍの光を用いて得られた入射角θと透過率の関係を示したグラフである。
【図７】各例に係るガラス板において、波長６３０ｎｍの光を用いて得られた入射角θと透過率の関係を示したグラフである。
【図８】バックライトの概略構成図である。
【発明を実施するための形態】
【００１２】
以下、図面を参照して、本発明の一実施形態について説明する。
【００１３】
（本発明の一実施形態による導光板）
図１には、本発明の一実施形態による、エッジライト方式の表示装置用の導光板（以下、「第１の導光板」と称する）の断面を模式的に示す。
【００１４】
図１に示すように、第１の導光板１００は、ガラス板１１０と、低反射膜１２０とを有する。
【００１５】
ガラス板１１０は、相互に対向する第１の表面１１２および第２の表面１１４を有し、低反射膜１２０は、ガラス板１１０の第１の表面１１２の側に設置される。
【００１６】
なお、第１の導光板１００が実際にエッジライト方式の表示装置に使用される場合、ガラス板１１０の第１の表面１１２の側は、光出射側となり、ガラス板１１０の第２の表面１１４の側は、光反射側となる。このため、第１の導光板１００において、ガラス板１１０の第１の表面１１２（さらには、低反射膜１２０の側）を、出射表面１０１とも称し、ガラス板１１０の第２の表面１１４の側を、反射表面１０２とも称する。
【００１７】
低反射膜１２０は、ガラス板１１０の内部を伝播する光のうち、全反射条件を満たす入射角の光を第１の表面１１２で全反射させる一方、それ以外の入射角の光の第１の表面１１２での反射を抑制する役割を有する。
【００１８】
ここで、前述のように、エッジライト方式の表示装置用の導光板として一般に使用されているアクリル板は、熱や水分の吸収により、寸法が容易に変化する傾向がある。また、この問題に対処するため、表示装置の周囲に、額縁状に幅広のフレームを設置した場合、すっきりとした輪郭の、スタイリッシュな表示装置を構成することが難しいという問題がある。
【００１９】
これに対して、第１の導光板１００では、構成部材として、アクリル板の代わりにガラス板１１０が使用されるという特徴を有する。
【００２０】
一般に、ガラス板は、アクリル板に比べて、熱変形が生じ難く、水分の吸収も生じ難い。このため、第１の導光板１００では、使用中にガラス板１１０の寸法が変化することは生じ難い。従って、第１の導光板１００を使用した場合、寸法変形のためのマージンをあまり考慮する必要がなくなり、表示装置の周囲に、額縁状に幅広のフレーム部材を設置する必要性も少なくなる。その結果、スタイリッシュな表示装置を提供することが可能になる。
【００２１】
ただし、単に導光板の構成部材をアクリル板からガラス板に変更しただけでは、ガラス板の出射表面での反射が顕著となり、出射表面から出射される光量が低下してしまうという問題が生じ得る。
【００２２】
しかしながら、第１の導光板１００では、ガラス板１１０の出射表面１０１（すなわち第１の表面１１２）の側に、低反射膜１２０が設置されている。このため、第１の導光板１００では、出射表面１０１の側から出射される光量が低下するという問題を、有意に抑制することができる。
【００２３】
以上の特徴により、第１の導光板１００をエッジライト方式の表示装置に適用した場合、表示装置の周囲には、幅広のフレーム部材を設置することが必須ではなくなり、スタイリッシュな表示装置を提供することが可能となる。
【００２４】
なお、第１の導光板１００において、低反射膜１２０の構成は、ガラス板１１０の第１の表面１１２における光の反射を有意に抑制することができる限り、特に限られない。例えば、低反射膜１２０は、単一の層で構成されても良い。あるいは、低反射膜１２０は、複数の層で構成されても良い。
【００２５】
低反射膜１２０が複数の層で構成される場合、低反射膜１２０は、ガラス板１１０から近い順に、高屈折率層／低屈折率層の層組を１組以上有しても良い。
【００２６】
例えば、図１に示した例では、低反射膜１２０は、２組の高屈折率層／低屈折率層の層組を有する。より具体的には、低反射膜１２０は、ガラス板１１０に近い側から、第１の層１２５、第２の層１３０、第３の層１３５、および第４の層１４０を有し、第１の層１２５は、第２の層１３０よりも高い屈折率を有し、第３の層１３５は、第４の層１４０よりも高い屈折率を有する。なお、第３の層１３５は、第２の層１３０よりも高い屈折率を有する。
【００２７】
あるいは、低反射膜１２０は、３組以上の高屈折率層／低屈折率層の層組を有しても良い。
【００２８】
（本発明の一実施形態による導光板の構成部材）
次に、本発明の一実施形態による導光板を構成する各構成部材について、より詳しく説明する。なお、ここでは、一例として、図１に示した第１の導光板１００を例に、その構成部材について説明する。従って、各部材を参照する際には、図１に示された参照符号を使用する。
【００２９】
（ガラス板１１０）
ガラス板１１０は、いかなる組成のガラスで構成されても良い。例えば、ガラス板１１０は、ソーダライムガラス、ホウケイ酸ガラス、アルミノケイ酸塩ガラス、または無アルカリガラス等であっても良い。
【００３０】
本発明に係るガラス板は高透過ガラスであることが好ましい。ガラス板の光吸収の主要因は、不純物として含まれる鉄イオンである。鉄は、工業的に生産されるガラスの原料として不可避的に含有されるものであり、ガラス中への鉄の混入は避けられない。
【００３１】
Ｆｅ２Ｏ３に換算した全酸化鉄（ｔ−Ｆｅ２Ｏ３）の含有量は、可視域全域にわたって極めて高い透過率を実現させるために８０質量ｐｐｍ以下とされる。ｔ−Ｆｅ２Ｏ３の含有量は、より好ましくは６０質量ｐｐｍ以下であり、さらに好ましくは５０質量ｐｐｍ以下であり、特に好ましくは４０質量ｐｐｍ以下であり、最も好ましくは３５質量ｐｐｍ以下である。
【００３２】
一方、本発明のガラス板のｔ−Ｆｅ２Ｏ３含有量は、１質量ｐｐｍ以上とされる。１質量ｐｐｍ未満では多成分系の酸化物ガラス製造時においてガラスの熔解性を向上させることが難しくなり、又、低コストで大量生産することが難しくなる。また、原料の入手が困難である。好ましくは５質量ｐｐｍ以上であり、より好ましくは８質量ｐｐｍ以上であり、さらに好ましくは１０質量ｐｐｍ以上である。なお、ガラス板中のｔ−Ｆｅ２Ｏ３量は、ガラス製造時に添加する鉄成分の量により調節できる。
【００３３】
ガラス板に含まれる全酸化鉄量を、Ｆｅ２Ｏ３の量として表しているが、ガラス中に存在する鉄がすべてＦｅ３＋（３価の鉄）として存在しているわけではない。通常、ガラス中にはＦｅ３＋とＦｅ２＋（２価の鉄）が同時に存在している（以下、これらをまとめて「鉄成分」という）。鉄成分は可視光域に吸収を持つが、Ｆｅ２＋の吸収係数（１１ｃｍ−１Ｍｏｌ−１）は、Ｆｅ３＋の吸収係数（０．９６ｃｍ−１Ｍｏｌ−１）よりも１桁大きいため、可視光域の内部透過率をより低下させる。そのため、Ｆｅ２＋の含有量が少ないことが、可視光域の内部透過率を高めるうえで好ましい。
【００３４】
本発明のガラス板は、Ｆｅ２Ｏ３に換算した二価鉄（Ｆｅ２＋）の含有量が１０質量ｐｐｍ以下に抑制されている。好ましくは８．０質量ｐｐｍ以下であり、より好ましくは６．０質量ｐｐｍ以下であり、特に好ましくは４．０質量ｐｐｍ以下であり、最も好ましくは３．５質量ｐｐｍ以下である。
【００３５】
本発明に係るガラス板の組成は、前述の特徴を有する限り、その組成は特に限定されない。例えば、下記の３種類（ガラス組成Ａ、ガラス組成Ｂ、ガラス組成Ｃを有するガラス）が代表的な例として挙げられる。
【００３６】
ガラス組成Ａであるガラス板は、酸化物基準の質量百分率表示で、実質的に、ＳｉＯ２を６０〜８０％、Ａｌ２Ｏ３を０〜７％、ＭｇＯを０〜１０％、ＣａＯを０〜２０％、ＳｒＯを０〜１５％、ＢａＯを０〜１５％、Ｎａ２Ｏを３〜２０％、およびＫ２Ｏを０〜１０％含んでも良い。
【００３７】
ガラス組成Ｂであるガラス板は、酸化物基準の質量百分率表示で、実質的に、ＳｉＯ２を４５〜８０％、Ａｌ２Ｏ３を７％超３０％以下、Ｂ２Ｏ３を０〜１５％、ＭｇＯを０〜１５％、ＣａＯを０〜６％、ＳｒＯを０〜５％、ＢａＯを０〜５％、Ｎａ２Ｏを７〜２０％、Ｋ２Ｏを０〜１０％、およびＺｒＯ２を０〜１０％含んでも良い。
【００３８】
ガラス組成Ｃであるガラス板は、酸化物基準の質量百分率表示で、実質的に、ＳｉＯ２を４５〜７０％、Ａｌ２Ｏ３を１０〜３０％、Ｂ２Ｏ３を０〜１５％含むとともに、ＭｇＯ、ＣａＯ、ＳｒＯおよびＢａＯからなる群から選ばれる少なくとも１種の成分を、合計５〜３０％含み、さらにＬｉ２Ｏ、Ｎａ２ＯおよびＫ２Ｏからなる群から選ばれる少なくとも１種の成分を、合計０％以上３％未満含んでも良い。
【００３９】
上記した成分を有する本発明のガラス板のガラスの組成の各成分の組成範囲について、以下に説明する。本明細書において、ガラスの成分は、ＳｉＯ２、Ａｌ２Ｏ３等の酸化物換算で表し、ガラス全体に対する各成分の含有量（ガラス組成）は、酸化物基準の質量百分率、又は質量ｐｐｍ（質量百分率を単に％、又は質量ｐｐｍを単にｐｐｍと表記する場合もある）で表す。
【００４０】
ＳｉＯ２は、ガラスの主成分である。
【００４１】
ＳｉＯ２の含有量は、ガラスの耐候性、失透特性を保つため、酸化物基準の質量百分率表示で、ガラス組成Ａにおいては、好ましくは６０％以上、より好ましくは６３％以上であり、ガラス組成Ｂにおいては、好ましくは４５％以上、より好ましくは５０％以上であり、ガラス組成Ｃにおいては、好ましくは４５％以上、より好ましくは５０％以上である。
【００４２】
一方、ＳｉＯ２の含有量の上限は、溶解を容易にし、泡品質を良好なものとするために、またガラス中の二価鉄（Ｆｅ２＋）の含有量を低く抑え、光学特性を良好なものとするために、ガラス組成Ａにおいては、好ましくは８０％以下、より好ましくは７５％以下であり、ガラス組成Ｂにおいては、好ましくは８０％以下、より好ましくは７０％以下であり、ガラス組成Ｃにおいては、好ましくは７０％以下、より好ましくは６５％以下である。
【００４３】
Ａｌ２Ｏ３は、ガラス組成Ｂ及びＣにおいてはガラスの耐候性を向上させる必須成分である。本発明のガラスにおいて実用上必要な耐候性を維持するためには、Ａｌ２Ｏ３の含有量は、ガラス組成Ａにおいては、好ましくは１％以上、より好ましくは２％以上であり、ガラス組成Ｂにおいては、好ましくは７％超、より好ましくは１０％以上であり、ガラス組成Ｃにおいては、好ましくは１０％以上、より好ましくは１３％以上である。
【００４４】
但し、二価鉄（Ｆｅ２＋）の含有量を低く抑え、光学特性を良好なものとし、泡品質を良好なものとするため、Ａｌ２Ｏ３の含有量は、ガラス組成Ａにおいては、好ましくは７％以下、より好ましくは５％以下であり、ガラス組成Ｂにおいては、好ましくは３０％以下、より好ましくは２３％以下であり、ガラス組成Ｃにおいては、好ましくは３０％以下、より好ましくは２０％以下である。
【００４５】
Ｂ２Ｏ３は、ガラス原料の溶融を促進し、機械的特性や耐候性を向上させる成分であるが、ガラス組成Ａのようなソーダライムシリケート系のガラスにおいては、揮発による脈理（ｒｅａｍ）の生成、炉壁の侵食等の不都合が生じないために５％以下であることが好ましく、２％以下であることがより好ましく、１％以下であることが特に好ましく、実質的に含有しないことが最も好ましい。以下、本明細書において、実質的に含有しないとは、不可避的不純物を除き含有しない意味である。また、ガラス組成Ｂ及びＣにおいては、Ｂ２Ｏ３の含有量は好ましくは１５％以下、より好ましくは１２％以下であるが、必須成分ではない。
【００４６】
Ｌｉ２Ｏ、Ｎａ２Ｏ、及び、Ｋ２Ｏといったアルカリ金属酸化物は、ガラス原料の溶融を促進し、熱膨張、粘性等を調整するのに有用な成分である。
そのため、Ｎａ２Ｏの含有量は、ガラス組成Ａにおいては、好ましくは３％以上、より好ましくは８％以上である。Ｎａ２Ｏの含有量は、ガラス組成Ｂにおいては、好ましくは７％以上、より好ましくは１０％以上である。但し、溶解時の清澄性を保持し、製造されるガラスの泡品質を保つために、Ｎａ２Ｏの含有量は、ガラス組成Ａ及びＢにおいては、２０％以下とするのが好ましく、１５％以下とするのがさらに好ましい。ガラス組成Ｃにおいては、３％以下とするのが好ましく、１％以下とするのがより好ましいが、必須成分ではない。
【００４７】
また、Ｋ２Ｏの含有量は、ガラス組成Ａ及びＢにおいては、好ましくは１０％以下、より好ましくは７％以下であり、含まなくてもよい。ガラス組成Ｃにおいては、好ましくは２％以下、より好ましくは１％以下であるが、必須成分ではない。
【００４８】
また、Ｌｉ２Ｏは、任意成分であるが、ガラス化を容易にし、原料に由来する不純物として含まれる鉄含有量を低く抑え、バッチコストを低く抑えるために、ガラス組成Ａ及びＢにおいて、Ｌｉ２Ｏを５％以下、より好ましくは２％以下含有させることができ、ガラス組成Ｃにおいては３％未満が好ましい。
【００４９】
また、これらアルカリ金属酸化物の合計含有量（Ｌｉ２Ｏ＋Ｎａ２Ｏ＋Ｋ２Ｏ）は、溶解時の清澄性を保持し、製造されるガラスの泡品質を保つために、ガラス組成Ａ及びＢにおいては、好ましくは５％〜２０％、より好ましくは８％〜１５％であり、ガラス組成Ｃにおいては、好ましくは０％以上３％未満、より好ましくは０％〜２％、さらに好ましくは、０％〜１％である。
【００５０】
ＭｇＯ、ＣａＯ、ＳｒＯ、及びＢａＯといったアルカリ土類金属酸化物は、ガラス原料の溶融を促進し、熱膨張、粘性等を調整するのに有用な成分である。
【００５１】
ＭｇＯは、ガラス溶解時の粘性を下げ、溶解を促進する作用がある。また、比重を低減させ、ガラス板に疵をつきにくくする作用があるために、ガラス組成Ａ、Ｂ及びＣにおいて、含有させることができる。ガラスの熱膨張係数を低く、失透特性を良好なものとするために、ＭｇＯの含有量は、ガラス組成Ａにおいては、好ましくは１０％以下、より好ましくは８％以下、さらに好ましくは５％以下であり、ガラス組成Ｂにおいては、好ましくは１５％以下、より好ましくは１２％以下、さらに好ましくは１０％以下であり、ガラス組成Ｃにおいては、好ましくは１０％以下、より好ましくは５％以下である。
【００５２】
ＣａＯは、ガラス原料の溶融を促進し、また粘性、熱膨張等を調整する成分であるので、ガラス組成Ａ、Ｂ及びＣにおいて含有させることができる。上記の作用を得るためには、ガラス組成Ａにおいては、ＣａＯの含有量は、より好ましくは３％以上、さらに好ましくは５％以上である。また、失透を良好にするためには、ガラス組成Ａにおいては、好ましくは２０％以下、より好ましくは１０％以下であり、ガラス組成Ｂにおいては、好ましくは６％以下であり、より好ましくは４％以下である。
【００５３】
ＳｒＯは、熱膨張係数の増大及びガラスの高温粘度を下げる効果がある。かかる効果を得るために、ガラス組成Ａ、Ｂ及びＣにおいて、ＳｒＯを含有させることができる。但し、ガラスの熱膨張係数を低く抑えるため、ガラス組成Ａ及びＣにおいて、ＳｒＯの含有量は、１５％以下とするのが好ましく、１０％以下とするのがより好ましく、ガラス組成Ｂにおいては５％以下とするのが好ましく、３％以下とするのがより好ましい。
【００５４】
ＢａＯは、ＳｒＯ同様に熱膨張係数の増大及びガラスの高温粘度を下げる効果がある。上記の効果を得るためにＢａＯを含有させることができる。但し、ガラスの熱膨張係数を低く抑えるため、ガラス組成Ａ及びＣにおいてＢａＯの含有量は、１５％以下とするのが好ましく、１０％以下とするのがより好ましく、ガラス組成Ｂにおいては５％以下とするのが好ましく、３％以下とするのがより好ましい。
【００５５】
また、これらアルカリ土類金属酸化物の合計含有量（ＭｇＯ＋ＣａＯ＋ＳｒＯ＋ＢａＯ）は、熱膨張係数を低く抑え、失透特性を良好なものとし、強度を維持するために、ガラス組成Ａにおいては、好ましくは１０％以上、より好ましくは１３％以上であり、ガラス組成Ｂにおいては好ましくは１％以上、より好ましくは１０％以上であり、ガラス組成Ｃにおいては、好ましくは５％以上、より好ましくは１０％以上である。ただし多くなると相対的に他の成分の量が少なくなることにより失透特性と強度に問題が出てしまうため、ガラス組成Ａにおいては３０％以下が好ましく、より好ましくは２７％以下であり、ガラス組成Ｂにおいては、好ましくは１５％以下、より好ましくは１０％以下であり、ガラス組成Ｃにおいては、好ましくは３０％以下、より好ましくは２０％以下である。
【００５６】
本発明のガラス板の組成においては、ガラスの耐熱性及び表面硬度の向上のために、任意成分としてＺｒＯ２を、ガラス組成Ａ、Ｂ及びＣにおいて、１０％以下、好ましくは５％以下含有させてもよい。但し、１０％超であると、ガラスが失透しやすくなるので、好ましくない。
【００５７】
また、本発明のガラス板のガラスは、清澄剤としてＳＯ３を含有してもよい。この場合、ＳＯ３含有量は、質量百分率表示で０％超、０．５％以下が好ましい。０．４％以下がより好ましく、０．３％以下がさらに好ましく、０．２５％以下であることがさらに好ましい。
【００５８】
また、本発明のガラス板のガラスは、酸化剤及び清澄剤としてＳｂ２Ｏ３、ＳｎＯ２及びＡｓ２Ｏ３のうちの一つ以上を含有してもよい。この場合、Ｓｂ２Ｏ３、ＳｎＯ２またはＡｓ２Ｏ３の含有量は、質量百分率表示で０〜０．５％が好ましい。０．２％以下がより好ましく、０．１％以下がさらに好ましく、実質的に含有しないことがさらに好ましい。
【００５９】
ただし、Ｓｂ２Ｏ３、ＳｎＯ２及びＡｓ２Ｏ３は、ガラスの酸化剤として作用するため、ガラスのＦｅ２＋の量を調節する目的により上記範囲内で添加してもよい。ただし、Ａｓ２Ｏ３は、環境面から積極的に含有させるものではない。
【００６０】
本発明のガラス板のガラスは、ＴｉＯ２を含んでいてもよい。ＴｉＯ２を含有する場合、ＴｉＯ２は、可視光を吸収する成分としても機能するので、ＴｉＯ２の含有量は、上記したガラス組成の合量に対し、１０００ｐｐｍ以下とするのが好ましい。波長４００〜７００ｎｍにおけるガラス板の内部透過率を低下させないという観点から、ＴｉＯ２は、含有量を５００ｐｐｍ以下とすることがより好ましく、１００ｐｐｍ以下とすることが特に好ましい。
【００６１】
本発明のガラス板のガラスは、ＣｅＯ２を含んでいてもよい。ＣｅＯ２には鉄のレドックスを下げる効果があり、波長４００〜７００ｎｍの光に対して、ガラスの吸収を小さくすることができる。しかし、ＣｅＯ２を多量に含有する場合、ＣｅＯ２は、ソーラリゼーションの原因となるだけでなく可視光を吸収する成分としても機能するため上記したガラス組成の合量に対し、１０００ｐｐｍ以下とするのが好ましい。また、ＣｅＯ２の含有量は、５００ｐｐｍ以下とするのがより好ましく、４００ｐｐｍ以下とするのがさらに好ましく、３００ｐｐｍ以下とするのが特に好ましく、２５０ｐｐｍ以下とするのが最も好ましい。
【００６２】
添加する場合は製造時の製品特性のばらつき、特に色味のばらつきを抑制しやすくするために常に０．１ｐｐｍ以上添加してあることが好ましい。色味の制御には１．０ｐｐｍ以上の添加が好ましく、５．０ｐｐｍ以上の添加がより好ましい。鉄のレドックスを下げる効果を期待する場合は、ガラス中に含まれるＦｅ２Ｏ３に換算した鉄量（質量ｐｐｍ）と同じ量以上添加することが好ましく、鉄の質量に対して１．５倍以上添加することがより好ましく、３倍以上添加することがさらに好ましく、５倍以上添加することが特に好ましい。
【００６３】
また、本発明のガラス板のガラスは、ＮｉＯを含有してもよい。ＮｉＯを含有する場合、ＮｉＯは、着色成分としても機能するので、ＮｉＯの含有量は、上記したガラス組成の合量に対し、１０ｐｐｍ以下とするのが好ましい。特に、ＮｉＯは、波長４００〜７００ｎｍの光によるガラス板の内部透過率を低下させないという観点から、１．０ｐｐｍ以下とするのが好ましく、０．８ｐｐｍ以下とするのがより好ましく、０．６ｐｐｍ以下とするのがさらに好ましく、０．５ｐｐｍ以下とすることが特に好ましい。
【００６４】
本発明のガラス板のガラスは、Ｃｒ２Ｏ３を含有してもよい。Ｃｒ２Ｏ３を含有する場合、Ｃｒ２Ｏ３は、着色成分としても機能するので、Ｃｒ２Ｏ３の含有量は、上記したガラス組成の合量に対し、１０ｐｐｍ以下とするのが好ましい。特に、Ｃｒ２Ｏ３は、波長４００〜７００ｎｍの光によるガラス板の内部透過率を低下させないという観点から、２．０ｐｐｍ以下とするのが好ましく、１．６ｐｐｍ以下とするのがより好ましく、１．２ｐｐｍ以下とするのがさらに好ましく、１．０ｐｐｍ以下とすることが特に好ましく、０．８ｐｐｍ以下とすることが一段と好ましく、０．６ｐｐｍ以下とすることが最も好ましい。
【００６５】
本発明のガラス板のガラスは、ＭｎＯ２を含有してもよい。ＭｎＯ２を含有する場合、ＭｎＯ２は、可視光を吸収する成分としても機能するので、ＭｎＯ２の含有量は、上記したガラス組成の合量に対し、５０ｐｐｍ以下とするのが好ましい。特に、ＭｎＯ２は、波長４００〜７００ｎｍの光によるガラス板の内部透過率を低下させないという観点から、３０ｐｐｍ以下とするのが好ましく、２０ｐｐｍ以下とするのがより好ましく、１５ｐｐｍ以下とするのがさらに好ましく、１０ｐｐｍ以下とするのが特に好ましい。
【００６６】
本発明のガラス板のガラスは、Ｓｅ、ＣｏＯ、Ｖ２Ｏ５及びＣｕＯからなる群より選ばれる少なくとも１種の成分を含んでいてもよい。これらの成分を含有する場合、可視光を吸収する成分としても機能するので、前記成分の含有量はそれぞれ５．０ｐｐｍ以下とするのが好ましく、２．０ｐｐｍ以下とすることがより好ましく、１．０ｐｐｍ以下とするのがさらに好ましい。特に、これら成分は、波長４００〜７００ｎｍの光によるガラス板の内部透過率を低下させないように、実質的に含有しないことが最も好ましい。
【００６７】
ガラス板１１０の厚さは、特に限られないが、例えば、０．５ｍｍ〜４．０ｍｍの範囲である。
【００６８】
（低反射膜１２０）
前述のように、低反射膜１２０は、単層で構成されても、複数の層で構成されても良い。
【００６９】
低反射膜１２０が複数の層で構成される場合、低反射膜１２０は、ガラス板１１０に近い側から、高屈折率層／低屈折率層の層組を少なくとも２組以上有するように構成されることが好ましい。例えば、図１に示した例では、低反射膜１２０は、２組の高屈折率層／低屈折率層の層組を有する。高屈折率層／低屈折率層の層組は、３組または４組であっても良い。
【００７０】
ここで、低反射膜１２０が、図１に示したような４層からなる構成の場合、各層は、以下の特徴を有しても良い。
（第１の層１２５）
第１の層１２５の屈折率は、１．３０〜１．４４の範囲であり、１．３１〜１．４２の範囲であることが好ましく、１．３２〜１．３８の範囲であることがより好ましい。第１の層１２５の厚さは、５０ｎｍ〜１５０ｎｍの範囲であり、６０ｎｍ〜１４０ｎｍの範囲がより好ましい。
【００７１】
第１の層１２５は、例えばＳｉＯ２を主成分とする層であっても良い。「ＳｉＯ２を主成分とする」とは、第１の層１２５中に含まれるＳｉＯ２の割合が、９０質量％以上であることを意味する。
【００７２】
第１の層１２５は、ＳｉＯ２微粒子およびマトリックスから構成されても良い。ＳｉＯ２微粒子としては、中空ＳｉＯ２微粒子または中実ＳｉＯ２微粒子がある。
【００７３】
中空ＳｉＯ２微粒子の平均一次粒子径は、５ｎｍ〜１５０ｎｍが好ましく、５０ｎｍ〜１００ｎｍがより好ましい。中空ＳｉＯ２微粒子の平均一次粒子径が５ｎｍ以上であれば、低反射膜１２０の反射率を充分に低くできる。中空ＳｉＯ２微粒子の平均一次粒子径が１５０ｎｍ以下であれば、低反射膜１２０のヘイズを低く抑えられる。
【００７４】
中実ＳｉＯ２微粒子の平均一次粒子径は、５ｎｍ〜１５０ｎｍが好ましく、５０ｎｍ〜１００ｎｍがより好ましい。中実ＳｉＯ２微粒子の平均一次粒子径が５ｎｍ以上であれば、低反射膜１２０の反射率を充分に低くできる。中実ＳｉＯ２微粒子の平均一次粒子径が１５０ｎｍ以下であれば、低反射膜１２０のヘイズを低く抑えられる。
【００７５】
平均一次粒子径は、電子顕微鏡写真から１００個の微粒子を無作為に選び出し、各微粒子の粒子径を測定し、１００個の微粒子の粒子径を平均して求める。
【００７６】
マトリックスとしては、アルコキシシランの加水分解物（ゾルゲルシリカ）の焼成物、シラザンの焼成物等が挙げられるが、アルコキシシランの加水分解物の焼成物がより好ましい。アルコキシシランの加水分解に用いる触媒としては、中空ＳｉＯ２微粒子の分散を妨げないものが好ましい。
【００７７】
アルコキシシランとしては、テトラアルコキシシラン（例えば、テトラメトキシシラン、テトラエトキシシラン、テトラプロポキシシラン、テトラブトキシシラン等）、パーフルオロポリエーテル基を有するアルコキシシラン（例えば、パーフルオロポリエーテルトリエトキシシラン等）、パーフルオロアルキル基を有するアルコキシシラン（例えば、パーフルオロエチルトリエトキシシラン等）、ビニル基を有するアルコキシシラン（例えば、ビニルトリメトキシシラン、ビニルトリエトキシシラン等）、エポキシ基を有するアルコキシシラン（例えば、２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等）、アクリロイルオキシ基を有するアルコキシシラン（例えば、３−アクリロイルオキシプロピルトリメトキシシラン等）等が挙げられる。
（第２の層１３０）
第２の層１３０の屈折率は、１．１０〜１．２９の範囲であり、１．１２〜１．２７の範囲であることが好ましく、１．１５〜１．２５の範囲であることがより好ましい。第２の層１３０の厚さは、５０ｎｍ〜３００ｎｍの範囲であり、１００ｎｍ〜２５０ｎｍの範囲がより好ましい。
【００７８】
第２の層１３０は、例えばＳｉＯ２を主成分とする層であっても良い。
【００７９】
第２の層１３０は、ＳｉＯ２微粒子およびマトリックスから構成されても良い。
【００８０】
ＳｉＯ２微粒子としては、中空ＳｉＯ２微粒子または中実ＳｉＯ２微粒子が挙げられる。中空ＳｉＯ２微粒子、中実ＳｉＯ２微粒子およびマトリックスについては、前述の（第１の層１２５）の欄に示した記載が参照できる。
【００８１】
層中の中空ＳｉＯ２微粒子の量を変化させることで、層の屈折率を調整することができる。例えば、第２の層１３０中の中空ＳｉＯ２微粒子の量を、第１の層１２５中の中空ＳｉＯ２微粒子の量よりも増加させることにより、第２の層１３０の屈折率を第１の層１２５よりも低くすることができる。
（第３の層１３５）
第３の層１３５としては、（第１の層１２５）の欄に記載した事項が参照できる。なお、第３の層１３５は、第１の層１２５と同じ構成であっても、異なる構成であっても良い。
（第４の層１４０）
第４の層１４０としては、（第２の層１３０）の欄に記載した事項が参照できる。なお、第４の層１４０は、第２の層１３０と同じ構成であっても、異なる構成であっても良い。
【００８２】
なお、屈折率は、被評価対象となる層を単独で透明基材の表面に形成したサンプルを用いて、以下のようにして算定する。
【００８３】
分光光度計を用いて、波長３００〜１２００ｎｍの範囲で、サンプルの反射率を測定する。得られた反射率のうち最小の値（いわゆるボトム反射率）をＲｍｉｎとし、透明基材の屈折率をｎｓとして、以下の式（１）から、被評価対象となる層の屈折率ｎが求められる：
Ｒｍｉｎ＝（ｎ−ｎｓ）２／（ｎ＋ｎｓ）２              式（１）
第１の層１２５の屈折率と第２の層１３０の屈折率の差は、０．１０〜０．３０の範囲であることが好ましく、０．１４〜０．２４の範囲であることがより好ましい。屈折率の差が０．１０以上であれば、入射角の大きな光に対しても、反射を十分に抑制できる。また、屈折率の差が０．３０以下であれば、第１の層１２５と第２の層１３０との界面における反射を充分に抑制できる。
【００８４】
なお、低反射膜１２０が３組以上の高屈折率層／低屈折率層の層組を有する場合も、前述の４層構造の低反射膜１２０における第１の層１２５および第２の層１３０に関する記載が参照できる。
【００８５】
（第１の導光板１００）
第１の導光板１００において、ガラス板１１０の内部から、第１の表面１１２に向かって入射角θ＝０〜４０゜で入射される波長５５０ｎｍの光の透過率の最大値をＴｍａｘ（％）とし、ガラス板１１０の内部から、第１の表面１１２に向かって入射角θ＝３５゜で入射される波長５５０ｎｍの光の透過率をＴ３５（％）としたとき、
Ｔｍａｘ×Ｔ３５は９０００より大きいことが好ましい。
【００８６】
このような特徴を有する第１の導光板１００では、導光板からの出射光の強度をより高めることが可能になる。
【００８７】
なお、一般的な測定装置では、屈折現象のため、低反射膜を有するガラス板の内部を伝播する光の、第１の表面における入射角を正確に制御することは難しい。このため、一般的な測定では、ガラス板の内部から、第１の表面に向かって入射される光の入射角θと透過率の関係を正確に評価することは難しい。
【００８８】
そこで、本願では、前述の透過率の最大値Ｔｍａｘおよび透過率Ｔ３５は、図２に示した測定装置を用いて、以下のように測定する。
【００８９】
図２には、波長５５０ｎｍの光の透過率の最大値Ｔｍａｘおよび透過率Ｔ３５を測定する際に使用される測定装置の構成を概略的に示す。
【００９０】
図２に示すように、測定装置１は、積分球２と、補正用レンズ５０とを有する。補正用レンズ５０は、円柱を軸方向に沿って１／２に分割したような形状を有する。ＴｍａｘおよびＴ３５の測定の際には、被測定対象となるサンプル１０が測定装置１に設置される。
【００９１】
サンプル１０は、第１の表面１８および第２の表面１９を有するガラス板１５と、該ガラス板１５の第１の表面１８に設置された低反射膜３０とを有する。
【００９２】
サンプル６０を測定装置５０に設置する際には、サンプル６０と積分球５２との間に隙間が生じないようにし、かつサンプル６０と補正用レンズ８０との間にインデックスマッチングをとる液体（一例としてアニソール等）を挟みこんで、サンプル６０を設置する。また、サンプル６０は、低反射膜７０の側が積分球５２に接するようにして、測定装置５０に設置される。測定の際には、波長５５０ｎｍの光が所定の角度で補正用レンズ５０に照射される。
【００９３】
ここで、補正用レンズ５０は、該補正用レンズ５０に入射された光が所定の角度で、第１の表面１８に入射されるように構成されている。従って、本測定装置１では、補正用レンズ５０を介してガラス板１５の内部に伝播する光６０を、ガラス板１５の第１の表面１８に、適切に把握された入射角θで入射させることができる。
【００９４】
このため、測定装置１では、ガラス板の内部を伝播する光の、第１の表面における入射角θと透過率の関係を、適正に評価することができる。また、これにより、透過率の最大値Ｔｍａｘおよび透過率Ｔ３５を、正確に把握することができる。ただし、測定用の入射光が補正用レンズ５０に入射される際に、空気／レンズ界面において反射損失が生じる。実際の測定において、この反射により測定値として出力される透過率の値が小さくなるため、ここではレンズと空気界面の反射損失を実測の透過率に加えた値を透過率としている。
【００９５】
（本発明の一実施形態による導光板を備えた表示装置）
次に、図３を参照して、本発明の一実施形態による導光板を備えた表示装置の構成例について説明する。
【００９６】
図３には、本発明の一実施形態による導光板を備えた表示装置（以下、「第１の表示装置」と称する）の一構成例を概略的に示す。
【００９７】
図３に示すように、第１の表示装置２０１は、エッジライト方式の表示装置であり、表示面側２０３および背面側２０４を有する。第１の表示装置２０１において、表示面側２０３は、視認者が第１の表示装置２０１からの画像を視認する側となる。
【００９８】
第１の表示装置２０１は、表示部２５５と、光学シート２５８と、光源２６０と、導光板２７０と、反射シート２９０と、を有する。
【００９９】
表示部２５５は、液晶パネル等の画像形成部材を有し、第１の表示装置２０１の表示面側２０３に向かって画像を表示する役割を有する。光学シート２５８は、導光板からの出射光の面内分布均一化、輝度向上、偏光面制御等の役割を有する。
【０１００】
光源２６０は、例えばＬＥＤの群で構成され、「エッジライト」方式で、導光板２７０に向かって光を照射する役割を有する。
【０１０１】
導光板２７０は、光源２６０から照射された光を、表示部２５５に向かって出射する役割を有する。導光板２７０は、出射表面２７２、反射表面２７４、および端面２７６を有する。表示部２５５および光学シート２５８は、導光板２７０の出射表面２７２の側に配置される。また、光源２６０からの光は、導光板２７０の端面２７６に入射される。従って、端面２７６は入射端面である。
【０１０２】
導光板２７０は、反射表面２７４に、導光板２７０内を伝播する光を全反射させる手段を備える。例えば、図３の例では、導光板２７０の反射表面２７４には、例えば印刷インク等により形成された反射ドット２８０が配置されている。この反射ドット２８０は、導光板２７０内を伝播する光が、反射表面２７４に到達した際に、全反射される（すなわち、導光板２７０外に出射されない）ように構成、配置されている。これにより、導光板２７０内を伝播する光を、効率良く出射表面２７２から出射させることができる。
【０１０３】
なお、光を全反射させる手段は、反射ドット２８０に限られず、その他の態様を有しても良い。
【０１０４】
また、導光板２７０において、光が入射される端面２７６とは反対の端面（第２の端面）２７７には、反射部材２８５が設置される。これにより、導光板２７０内を伝播する光が第２の端面２７７から放射されてしまい、出射表面２７２から出射される光量が低下するという問題を軽減することが可能となる。
【０１０５】
反射シート２９０は、導光板２７０の反射表面２７４の側に配置され、導光板２７０の反射表面２７４から漏れ出た光（もし存在する場合）を反射して、該光を導光板２７０の方に戻す役割を有する。
【０１０６】
ここで、第１の表示装置２０１において、導光板２７０には、本発明の一実施形態による、ガラス板および低反射膜を含む導光板（例えば図１に示したような第１の導光板１００）が使用されている。また、この導光板２７０は、低反射膜が表示部２５５の側となるようにして、第１の表示装置２０１内に設置されている。
【０１０７】
このため、第１の表示装置２０１では、導光板がアクリル板で構成された表示装置とは異なり、寸法変形のためのマージンをあまり考慮する必要がなくなる。その結果、表示装置の周囲に、額縁状に幅広のフレーム部材を設置する必要がなくなり、スタイリッシュな表示装置を提供することができる。
【０１０８】
また、第１の表示装置２０１では、導光板２７０の出射表面２７２の側に、低反射膜が設置されている。このため、導光板２７０の出射表面２７２における光の全反射が抑制され、出射表面２７２から十分な量の光を出射させることが可能となる。従って、第１の表示装置２０１では、表示面側２０３において、十分な光量で画像を表示することができる。
【０１０９】
（本発明の一実施形態による導光板の製造方法）
次に、本発明の一実施形態による導光板の製造方法について説明する。
【０１１０】
図４には、本発明の一実施形態による導光板の製造方法（以下、「第１の製造方法」という）のフローを概略的に示す。
【０１１１】
図４に示すように、この第１の製造方法は、
第１および第２の表面を有するガラス板を準備するステップ（ステップＳ１１０）と、
前記ガラス板の第１の表面に、低反射膜を設置するステップ（ステップＳ１２０）と、
前記ガラス板の第２の表面に、前記ガラス板の内部に伝播する光を全反射させる光学手段を設置するステップ（ステップＳ１３０）と、
を有する。
【０１１２】
なお、ステップＳ１３０は、任意に実施されるステップであって、省略される場合もあり得る。
【０１１３】
以下、各ステップについて説明する。なお、ここでは、一例として、図１に示した第１の導光板１００を例に、その製造方法について説明する。従って、以下の説明において、各部材を表す際には、図１（および図３）に示した参照符号を使用するものとする。
【０１１４】
（ステップＳ１１０）
まず、導光板１００の構成部材となるガラス板１１０が準備される。
【０１１５】
前述のように、ガラス板１１０は、いかなる組成であっても良い。例えば、ガラス板１１０は、ソーダライムガラス等で構成される。
【０１１６】
（ステップＳ１２０）
次に、ガラス板１１０の第１の表面１１２に低反射膜１２０が設置される。
【０１１７】
低反射膜１２０の形成方法は特に限られず、低反射膜１２０は、例えば、「湿式法」または「乾式法」等により形成されても良い。以下、各方法の代表的なプロセスについて説明する。なお、以下の説明では、低反射膜１２０が図１に示すような４層１２５〜１４０で構成されるものと仮定する。
【０１１８】
（湿式法）
湿式法では、所定の材料の塗布および焼成の工程を繰り返すことにより、４層構造の低反射膜１２０が形成される。
【０１１９】
以下、第１の層１２５〜第４の層１４０がいずれもＳｉＯ２微粒子およびマトリックスから構成される場合を例に、低反射膜１２０の形成方法について説明する。
【０１２０】
第１の層１２５を形成する場合、塗布液として、例えば、ＳｉＯ２微粒子の分散液とマトリックス前駆体の溶液（例えば、アルコキシシランの加水分解物の溶液またはシラザンの溶液等）との混合物が使用される。塗布液は、さらに、レベリング性向上のための界面活性剤、および／または層の耐久性向上のための金属化合物等を含んでも良い。
【０１２１】
例えば、ＳｉＯ２微粒子の分散液の分散媒としては、水、アルコール類、ケトン類、エーテル類、セロソルブ類、エステル類、グリコールエーテル類、含窒素化合物、および含硫黄化合物等が使用できる。
【０１２２】
また、アルコキシシランの加水分解物の溶液の溶媒としては、水とアルコール類（例えば、メタノール、エタノール、イソプロパノール、ブタノール、およびジアセトンアルコール等）との混合溶媒が使用できる。
【０１２３】
塗布液を塗布する方法としては、公知のウェットコート法（例えば、スピンコート法、スプレーコート法、ディップコート法、ダイコート法、カーテンコート法、スクリーンコート法、インクジェット法、フローコート法、グラビアコート法、バーコート法、フレキソコート法、スリットコート法、およびロールコート法等）等が使用できる。
【０１２４】
塗布液の塗布温度は、室温〜２００℃が好ましく、室温〜１５０℃がより好ましい。焼成温度は、特に限られないが、例えば１００℃〜７００℃の範囲である。
【０１２５】
第２の層１３０〜第４の層１４０についても、例えば、ＳｉＯ２微粒子中に含まれる中空ＳｉＯ２微粒子と、中実ＳｉＯ２微粒子との割合を変化させて、第１の層１２５と同様の方法で形成することができる。
【０１２６】
以上の工程により、４層構造の低反射膜１２０を形成することができる。
【０１２７】
（乾式法）
乾式法では、「乾式」成膜プロセスにより、ガラス板１１０の第１の表面１１２に、各層を順次成膜することにより、４層構造の低反射膜１２０が形成される。
【０１２８】
「乾式」成膜プロセスとしては、例えば、蒸着法、スパッタリング法、ＰＶＤ法、およびＣＶＤ法等が挙げられる。
【０１２９】
なお、各層の成膜後、または全ての層の成膜後に、熱処理を実施しても良い。
【０１３０】
以上の工程により、ガラス板１１０の第１の表面１１２に、低反射膜１２０を設置することができる。
【０１３１】
（ステップＳ１３０）
次に、低反射膜１２０を有するガラス板１１０の第２の表面１１４に、ガラス板１１０の内部に伝播する光を全反射させる光学手段（以下、「全反射手段」という）が設置される。
【０１３２】
全反射手段は、例えば、図３に示したような複数のドット２８０で構成されても良い。このようなドット２８０は、例えば一般的な印刷法により形成することができる。
【０１３３】
なお、ステップＳ１３０は、ステップＳ１２０の前に実施されても良い。
【０１３４】
以上、第１の導光板１００を例に、その製造方法について簡単に説明した。しかしながら、本発明の一実施形態による導光板は、その他の製造方法により製造されても良いことは、当業者には明らかである。
【実施例】
【０１３５】
次に、本発明の実施例について説明する。
【０１３６】
（例１）
以下の方法で、第１の表面に低反射膜を有するガラス板を製造し、その特性を評価した。
【０１３７】
ガラス板には、ソーダライムガラス（屈折率１．５２）を使用した。
【０１３８】
低反射膜は、ＳｉＯ２微粒子とマトリックスからなる単層（第１の層）とし、以下の方法により形成した。
【０１３９】
（中空ＳｉＯ２微粒子の分散液の調製）
５９ｇのエタノールを撹拌しながら、３０ｇのＺｎＯ微粒子水分散液（固形分濃度：２０質量％、平均一次粒子径：３０ｎｍ）と、１０ｇのテトラエトキシシラン（ＳｉＯ２換算固形分量：２９質量％）とを添加した。これに１ｇの２８質量％のアンモニア水溶液を加えて、ｐＨを１０に調整した後、２０℃で６時間撹拌し、１００ｇのコア−シェル型微粒子分散液（固形分濃度：６質量％）を得た。
【０１４０】
得られたコア−シェル型微粒子分散液に、１００ｇの強酸性カチオン交換樹脂（三菱化学社製、ダイヤイオン、総交換量：２．０ｍｓｅｑ／ｍＬ以上）を加え、１時間撹拌した。ｐＨが４になった後、ろ過により強酸性カチオン樹脂を除去し、分散液を限外ろ過することにより、ＳｉＯ２換算固形分濃度が１５質量％の中空ＳｉＯ２微粒子の分散液（以下、「分散液Ａ」という）を得た。
【０１４１】
中空状ＳｉＯ２微粒子の外殻厚さは８ｎｍであり、空孔径は２６ｎｍであり、平均一次粒子径は４２ｎｍであった。
【０１４２】
（第１の層の形成）
７８．０ｇのエタノールを撹拌しながら、これに１２ｇの分散液Ａと、１０ｇのマトリックス前駆体の溶液を加え、固形分濃度が２．０質量％の第１の塗布液を調製した。なお、マトリックス前駆体の溶液は、以下を含む：
コルコート社製、コルコートＰ（商品名）、アルコキシシランの加水分解物の溶液、ＳｉＯ２換算固形分濃度：２質量％、エタノール：４質量％、イソプロパノール：４０質量％、ｎ−ブタノール：５０質量％、水：４質量％。
【０１４３】
次に、この第１の塗布液を、スピンコート法（５００ｒｐｍ、２０秒間）を用いて、ガラス板の第１の表面に塗布した。その後、ガラス板を予熱炉内で予熱した後、６５０℃で１０分間焼成した。
【０１４４】
これにより、第１の層の単層で構成された低反射膜を有するガラス板（以下、「例１に係るガラス板」と称する）を製造した。
【０１４５】
（例２）
例1の場合と同様の方法により、ガラス板の第１の表面に第１の層を形成した。なお、第１の層の厚さは、例１の場合とは変化させた。
【０１４６】
次に、第１の層の上に、以下の方法で、第２の層を形成した。
【０１４７】
（第２の層の形成）
６６．４ｇのエタノールを撹拌しながら、これに５．６ｇの分散液Ａと、２８ｇの前述のマトリックス前駆体の溶液を加え、固形分濃度が１．４質量％の第２の塗布液を調製した。
【０１４８】
次に、この第２の塗布液を、スピンコート法（５００ｒｐｍ、２０秒間）を用いて、ガラス板の第１の表面の第１の層の上に塗布した。次に、ガラス板を予熱炉内で予熱した後、６５０℃で１０分間焼成した。
【０１４９】
以上の工程により、第１の層および第２の層の２層で構成された低反射膜を有するガラス板（以下、「例２に係るガラス板」と称する）を製造した。
【０１５０】
（例３〜例４）
例２の場合と同様の方法により、ガラス板の第１の表面に、２層構造の低反射膜を形成した。なお、第１の層および第２の層の厚さは、例２の場合とは変化させた。
【０１５１】
得られたガラス板を、それぞれ、例３および例４に係るガラス板と称する。
【０１５２】
（例５）
以下の方法で、第１の表面に４層構成の低反射膜を有するガラス板を製造した。
【０１５３】
まず、ソーダライム製ガラス板（屈折率１．５２）の第１の表面に、スパッタリング法により、第１の層を成膜した。
【０１５４】
次に、第１の層の上に、第２の層を成膜した。さらに、第３の層の上に、第４の層を成膜した。
【０１５５】
これにより、４層構成の低反射膜を有するガラス板（以下、「例５に係るガラス板」という）が製造された。
【０１５６】
（例６）
例５と同様の方法により、第１の表面に４層構成の低反射膜を有するガラス板（以下、「例６に係るガラス板」という）を製造した。ただし、この例６では、各層の厚さを、例５の場合とは変化させた。
【０１５７】
（例７）
例５と同様の方法により、第１の表面に、第１の層〜第４の層を形成した。さらに、第４の層の上に、第５の層および第６の層を形成して、６層構成の低反射膜を有するガラス板（以下、「例７に係るガラス板」という）を製造した。
【０１５８】
（例８）
例７と同様の方法により、第１の表面に６層構成の低反射膜を有するガラス板（以下、「例８に係るガラス板」という）を製造した。ただし、この例８では、各層の厚さを、例７の場合とは変化させた。
【０１５９】
以下の表１には、各例に係るガラス板における低反射膜の構成、各層の厚さおよび屈折率をまとめて示した。
【０１６０】
【表１】
2016225225.tif 000003
なお、表１において、例９は、低反射膜を有しないガラス板（比較例）である。
【０１６１】
（評価）
各例に係るガラス板について、透過率の入射角θの依存性を評価した。ここで、入射角θは、前述のように、ガラス板の内部を伝播する光が、第１の表面に照射される際の角度である。透過率の測定には、前述の図２に示した測定装置１を使用した。
【０１６２】
更に、図２のレンズ５０と空気界面での反射の影響を除くため、レンズと同素材の平面板を用いて各波長における反射率を測定し、上記で得られた透過率の値に足し合わせた。
【０１６３】
図５には、各例に係るガラス板において、波長４５０ｎｍの光を用いて得られた結果をまとめて示す。図５において、横軸は入射角θであり、縦軸は透過率である。また、図６には、各例に係るガラス板において、波長５５０ｎｍの光を用いて得られた結果をまとめて示す。さらに、図７には、各例に係るガラス板において、波長６３０ｎｍの光を用いて得られた結果をまとめて示す。
【０１６４】
これらの結果から、例１〜例８に係るガラス板では、例９に係るガラス板に比べて、全体的に高い透過率が得られていることがわかる。
【０１６５】
以下の表２には、各例に係るガラス板において得られた、波長５５０ｎｍの光の透過率の最大値Ｔｍａｘ（％）、入射角θ＝３５゜で入射される波長５５０ｎｍの光の透過率Ｔ３５、および両者の積Ｔｍａｘ×Ｔ３５を、まとめて示す。
【０１６６】
【表２】
2016225225.tif 000004
この結果から、例１〜例８に係るガラス板では、積Ｔｍａｘ×Ｔ３５が９０００を超えるのに対して、例９に係るガラス板では、積Ｔｍａｘ×Ｔ３５は９０００未満であることがわかった。特に、例２〜例４に係るガラス板では、積Ｔｍａｘ×Ｔ３５は９８００を超え、大きな値となることがわかった。
【０１６７】
このように、ガラス板の第１の表面に低反射膜を設置することにより、第１の表面から十分な光量を取り出し得ることが確認された。
【産業上の利用可能性】
【０１６８】
本発明は、例えば、エッジライト方式の表示装置等に利用することができる。
【符号の説明】
【０１６９】
１        測定装置
２        積分球
１０      サンプル
１５      ガラス板
１８      第１の表面
１９      第２の表面
３０      低反射膜
５０    補正用レンズ
６０    光
１００    第１の導光板
１０１    出射表面
１０２    反射表面
１１０    ガラス板
１１２    第１の表面
１１４    第２の表面
１２０    低反射膜
１２５    第１の層
１３０    第２の層
１３５    第３の層
１４０    第４の層
２０１    第１の表示装置
２０３    表示面側
２０４    背面側
２５５    表示部
２５８    光学シート
２６０    光源
２７０    導光板
２７２    出射表面
２７４    反射表面
２７６    端面
２７７    第２の端面
２８０    反射ドット
２８５    反射部材
２９０    反射シート
【図１】
2016225225.tif 000005
【図２】
2016225225.tif 000006
【図３】
2016225225.tif 000007
【図４】
2016225225.tif 000008
【図５】
2016225225.tif 000009
【図６】
2016225225.tif 000010
【図７】
2016225225.tif 000011
【図８】
2016225225.tif 000012